(57)【要約】【課題】  フッ素化アルキル基をペンダント状に有し、一級の水酸基を２つ有する高純度のフッ素化アルキル鎖含有ジオール、その製造方法を提供すること、更に、ポリイソシアネートと重付加反応することによってフッ素化アルキル鎖を側鎖にペンダント状に一本ずつ均一に導入した新規なウレタン樹脂を提供することである。【解決手段】  一般式（１）【化１】2006241272.tif 000014（式中、Ｒ1は炭素原子数が１〜３６のフッ素化アルキル基を示し、Ｒ２は炭素原子数が２〜９のアルキレン基、ジアルキレンエーテル基から選ばれた基を示す。Ｒ３は、−ＣＯ−ＮＨ−Ｒ４−ＮＨ−ＣＯ−であり、Ｒ４は、炭素原子数が４〜１８のジイソシアネート残基である。）等で示されるフッ素化アルキル基含有ペンダント型ジオ−ル、その製造方法、ポリウレタン樹脂及びその製造方法に関する。【選択図】      なし【特許請求の範囲】
【請求項１】
一般式（１）
【化１】
2006241272.tif 000010
（式中、Ｒ1は炭素原子数が１〜３６のフッ素化アルキル基を示し、Ｒ２は炭素原子数が２〜９のアルキレン基、ジアルキレンエーテル基から選ばれた基を示す。Ｒ３は、−ＣＯ−ＮＨ−Ｒ４−ＮＨ−ＣＯ−であり、Ｒ４は、炭素原子数が４〜１８のジイソシアネート残基である。）
で示されるフッ素化アルキル基含有ペンダント型ジオ−ル。
【請求項２】
一般式（２）
【化２】
2006241272.tif 000011
（式中、Ｒ３は、前記と同様であり、Ｒ５は、炭素原子数が２〜３６のアルキレン基又はポリアルキレンエーテルを示し、Ｒ６は、炭素原子数が１〜３６のフッ素化アルキル基を示す。）
で示されるフッ素化アルキル基含有ペンダント型ジオ−ル。
【請求項３】
一般式（３）
ＣＨ２＝ＣＨＣＯＯＣＨ２ＣＨ２−Ｒ１               （３）
（式中、Ｒ1は前記と同様である。）
で示されるアクリル化合物と
一般式（４）
ＨＯ−Ｒ２−ＮＨ２                     （４）
（式中、Ｒ２は前記と同様である。）
で示されるヒドロキシアミン化合物とのマイケル付加反応により、一般式（５）
ＨＯ−Ｒ２−ＮＨ−ＣＨ２ＣＨ２−ＣＯＯＣＨ２ＣＨ２−Ｒ１      （５）
（式中、Ｒ１及びＲ２は前記と同様である。）
で示されるアミノアルコールとし、次いでこのアミノアルコール２モルと、ジイソシアネート１モルとを反応させることを特徴とする、一般式（１）
【化３】
2006241272.tif 000012
（式中、Ｒ１、Ｒ２及びＲ３は前記と同様である。）
で示されるフッ素化アルキル基含有ペンダント型ジオ−ルの製造方法。
【請求項４】
一般式（５）
ＣＨ２＝ＣＨＣＯＯ−Ｒ５−ＯＨ               （６）
（式中、Ｒ５は前記と同様である。）
で示される水酸基を有するアクリル化合物と一般式（７）
Ｒ６−ＣＨ２ＣＨ２−ＮＨ２                  （７）
（式中、Ｒ６は前記と同様である。）
で示されるアミン化合物とをマイケル付加反応させて、一般式（８）
Ｒ６−ＣＨ２ＣＨ２−ＮＨ−ＣＨ２ＣＨ２−ＣＯＯ−Ｒ５−ＯＨ      （８）
（式中、Ｒ５及びＲ６は前記と同様である。）
で示されるアミノアルコールとし、次いでこのアミノアルコール２モルとジイソシアネート１モルとを反応させることを特徴とする一般式（２）
【化４】
2006241272.tif 000013
（式中、Ｒ３、Ｒ５及びＲ６は、前記と同様である。）
で示されるフッ素化アルキル基含有ペンダント型ジオ−ルの製造方法。
【請求項５】
分子中に請求項１又は２に記載のフッ素化アルキル基含有ペンダント型ジオ−ルの成分単位とポリイソシアネートの成分単位を有する、数平均分子量が５,０００〜５００,０００のポリウレタン樹脂。
【請求項６】
請求項１又は２に記載のフッ素化アルキル基含有ペンダント型ジオ−ルをジオール成分として、ポリイソシアネートと重付加反応させることを特徴とする、ポリウレタン樹脂の製造方法。
【発明の詳細な説明】
【技術分野】
【０００１】
本発明は、フッ素化アルキル基をペンダント状に有し、一級の水酸基を２つ有する新規なフッ素化アルキル基含有ペンダント型ジオール、その製造方法、ポリウレタン樹脂及びその製造方法に関するものである。
【背景技術】
【０００２】
ポリウレタン樹脂は、通常ポリオールとポリイソシアネートをウレタン結合で連結し高分子量化した樹脂であり、ポリオールとポリイソシアネートの種類を変えることにより各種の性能をウレタン樹脂に付与できる汎用性の高い優れた樹脂であるため、更に機能性を付与した、高機能性ウレタン樹脂の開発が検討されている。
例えば、ウレタン樹脂の表面の粘着性を減らしたり、ウレタン樹脂の表面に滑り性、撥水性、撥油性、防汚性等を付与する目的で、側鎖にフッ素化アルキル基を導入した高機能性ウレタン樹脂が提案されている。
この高機能性ウレタン樹脂は、側鎖にフッ素化アルキル基を有するアクリル系モノマー又はメタクリル系モノマーを、連鎖移動剤としてチオグリセリンのような、水酸基を２個有するメルカプタン（チオール）化合物を用いて、ラジカル重合し、片末端ジオールを有する含フッ素化アルキルオリゴマーを合成し、これをポリオール成分として、ウレタン樹脂に導入するものである（例えば特許文献１参照）。
しかしながら、このオリゴマーは、１）一級と二級の水酸基を有し、二級の水酸基がイソシアネートとの反応が遅いため、ウレタン化に時間がかかる。２）チオグリセリンと反応していない、すなわち水酸基を有していないオリゴマーが副生する。この水酸基を有していないオリゴマーはイソシアネートと反応できないためウレタン樹脂に組み込まれず、ウレタン樹脂にブレンドされた状態となり、製品から徐々にブリードアウトしたり、水や溶剤によって抽出されたり、塗布した際の、ハジキの原因になったりする等の問題点を有している。
また側鎖に含フッ素化アルキルオリゴマーがぶら下がる構造となり、フッ素がウレタン分子の一ヶ所にかたまった状態で局在化し、側鎖に広く均一に分布されないため、フッ素化アルキル基が、ウレタン樹脂の表界面に均一に配向しにくいという問題があり、例えば、塗料として用いた場合、ハジキの原因になったり、濁りの原因になったりする。
【０００３】
【特許文献１】特許第３０５５１６７号明細書
【発明の開示】
【発明が解決しようとする課題】
【０００４】
本発明の目的は、フッ素化アルキル基をペンダント状に有し、一級の水酸基を２つ有する高純度のフッ素化アルキル鎖含有ジオール、その製造方法を提供すること、更に、ポリイソシアネートと重付加反応することによってフッ素化アルキル鎖を側鎖にペンダント状に一本ずつ均一に導入した新規なウレタン樹脂を提供することである。
【課題を解決するための手段】
【０００５】
本発明者等は、フッ素化アルキル基を有するアクリル化合物とヒドロキシアミンとをマイケル型付加反応させ、アミノアルコールとし、これにジイソシアネートと反応させたジオール等を用いると、ウレタン樹脂の側鎖にフッ素化アルキル基を一本ずつペンダント状（くしの歯状）に導入できることを発見するに及んで、本発明を完成するに至った。
すなわち本発明は、一般式（１）
【０００６】
【化１】
2006241272.tif 000002
（式中、Ｒ1は炭素原子数が１〜３６のフッ素化アルキル基を示し、Ｒ２は炭素原子数が２〜９のアルキレン基、ジアルキレンエーテル基から選ばれた基を示す。Ｒ３は、−ＣＯ−ＮＨ−Ｒ４−ＮＨ−ＣＯ−であり、Ｒ４は、炭素原子数が４〜１８のジイソシアネート残基である。）
で示されるフッ素化アルキル基含有ペンダント型ジオ−ルを提供するものである。
また本発明は、一般式（２）
【０００７】
【化２】
2006241272.tif 000003
（式中、Ｒ３は、前記と同様であり、Ｒ５は、炭素原子数が２〜３６のアルキレン基又はポリアルキレンエーテルを示し、Ｒ６は、炭素原子数が１〜３６のフッ素化アルキル基を示す。）
で示されるフッ素化アルキル基含有ペンダント型ジオ−ルを提供するものである。
【０００８】
また本発明は、一般式（３）
ＣＨ２＝ＣＨＣＯＯＣＨ２ＣＨ２−Ｒ１               （３）
（式中、Ｒ1は前記と同様である。）
で示されるアクリル化合物と
一般式（４）
ＨＯ−Ｒ２−ＮＨ２                     （４）
（式中、Ｒ２は前記と同様である。）で示されるヒドロキシアミン化合物とのマイケル付加反応により、一般式（５）
ＨＯ−Ｒ２−ＮＨ−ＣＨ２ＣＨ２−ＣＯＯＣＨ２ＣＨ２−Ｒ１      （５）
（式中、Ｒ１及びＲ２は前記と同様である。）
で示されるアミノアルコールとし、次いでこのアミノアルコール２モルと、ジイソシアネート１モルとを反応させることを特徴とする、一般式（１）
【０００９】
【化３】
2006241272.tif 000004
（式中、Ｒ１、Ｒ２及びＲ３は、前記と同様である。）
で示されるフッ素化アルキル基含有ペンダント型ジオ−ルの製造方法を提供するものである。
【００１０】
また本発明は、一般式（６）
ＣＨ２＝ＣＨＣＯＯ−Ｒ５−ＯＨ               （６）
（式中、Ｒ５は前記と同様である。）で示される水酸基を有するアクリル化合物と一般式（７）
Ｒ６−ＣＨ２ＣＨ２−ＮＨ２                  （７）
（式中、Ｒ６は前記と同様である。）
で示されるアミン化合物１モルとをマイケル付加反応させて、一般式（８）
Ｒ６−ＣＨ２ＣＨ２−ＮＨ−ＣＨ２ＣＨ２−ＣＯＯ−Ｒ５−ＯＨ      （８）
（式中、Ｒ５及びＲ６は前記と同様である。）
で示されるアミノアルコールとし、次いでこのアミノアルコール２モルとジイソシアネート１モルとを反応させることを特徴とする一般式（２）
【００１１】
【化４】
2006241272.tif 000005
（式中、Ｒ３、Ｒ５及びＲ６は前記と同様である。）
で示されるフッ素化アルキル基含有ペンダント型ジオ−ルの製造方法を提供するものである。
さらに本発明は、分子中に前記のフッ素化アルキル基含有ペンダント型ジオ−ルの成分単位とポリイソシアネートの成分単位を有する、数平均分子量が５,０００〜５００,０００のポリウレタン樹脂及びその製造方法を提供するものである。
【発明の効果】
【００１２】
本発明の、フッ素化アルキル鎖をペンダント状に有し、一級の水酸基を２つ有する高純度のフッ素化アルキル鎖含有ジオールは、ポリイソシアネートとの反応性に優れ、かつ該ポリオールを原料とした、フッ素化アルキル鎖を側鎖にペンダント状にグラフト導入した新規なウレタン樹脂は、耐久性や表面機能に優れる。
【発明を実施するための最良の形態】
【００１３】
次に、本発明のフッ素化アルキル基含有ペンダント型ジオ−ル及びその製造方法を詳細に説明する。
本発明のフッ素化アルキル基含有ペンダント型ジオ−ルは、一般式（１）及び一般式（２）で示される。
【００１４】
【化５】
2006241272.tif 000006
式中、Ｒ1は炭素原子数が１〜３６のフッ素化アルキル基を示し、Ｒ２は炭素原子数が２〜９のアルキレン基、ジアルキレンエーテル基から選ばれた基を示す。Ｒ３は、−ＣＯ−ＮＨ−Ｒ４−ＮＨ−ＣＯ−であり、Ｒ４は、炭素原子数が４〜１８のジイソシアネート残基である。
これらのうち、Ｒ１が炭素数４〜１４であるのが好ましい。またＲ３中のＲ４が炭素数が４〜８のアルキレン基であるのが好ましい。
【００１５】
【化６】
2006241272.tif 000007
式中、Ｒ３は、−ＣＯ−ＮＨ−Ｒ４−ＮＨ−ＣＯ−であり、Ｒ４は、炭素原子数が４〜１８のジイソシアネート残基である。またＲ５は炭素原子数が２〜３６のアルキレン基又はポリアルキレンエーテルを示し、Ｒ６は炭素原子数が１〜３６のフッ素化アルキル基を示すものである。
これらのうち、Ｒ６が炭素数４〜１４であるのが好ましい。またＲ３中のＲ４が炭素数４〜８のアルキレン基であるのが好ましい。
本発明のフッ素化アルキル基含有ペンダント型ジオ−ルは、次の方法により製造することができる。
【００１６】
すなわち、第一の方法として、一般式（３）で示されるフッ素化アルキル基を有するアクリル化合物（化合物IIという）と一般式（４）で示されるヒドロキシアミン化合物（化合物Ｉという）とのマイケル付加反応により一般式（５）で示される末端に一級水酸基を有するアミノアルコール（化合物IIIという）を調製し、このアミノアルコール２モルとジイソシアネート１モルとを、水酸基を残してＮＨ基とジイソシアネートのＮＣＯ基とを反応させる方法である。
この方法を模式的に表すと、次のとおりである。
【００１７】
【化７】
2006241272.tif 000008
【００１８】
【化８】
2006241272.tif 000009
【００１９】
ＣＨ２＝ＣＨＣＯＯＣＨ２ＣＨ２−Ｒ１               （３）
一般式（３）中、Ｒ1は炭素原子数が１〜３６のフッ素化アルキル基を示すものである。このフッ素化アルキル基のうち、Ｒ１が炭素数４〜１４であるものが好ましい。又、全ての水素原子がフッ素化されたパーフルオロアルキル基が好ましい。
一般式（３）で示されるフッ素化アルキル基を有するアクリリ化合物（II）としては、例えばパーフルオロブチルエチルアクリレート、パーフルオロヘキシルエチルアクリレート、パーフルオロオクチルエチルアクリレート、パーフルオロアルキル（Ｃ４，Ｃ６，Ｃ８，Ｃ１０，Ｃ１２の混合）エチルアクリレート等が挙げられる。
【００２０】
ＨＯ−Ｒ２−ＮＨ２                     （４）
一般式（４）中、Ｒ２は炭素原子数が２〜９のアルキレン基、ジアルキレンエーテル基から選ばれた基を示すものである。このうち、Ｒ２がエチレン基又は、ジエチレンエーテル基であるものが好ましい。
【００２１】
一般式（４）で示される化合物（Ｉ）の水酸基を有する一級アミンとしては、例えば２−アミノエタノール（モノエタノールアミン）、２−（２−アミノエトキシ）エタノール、３−アミノプロパノール、４−アミノブタノール等の一級水酸基及び一級アミノ基を有する化合物が挙げられる。
ＨＯ−Ｒ２−ＮＨ−ＣＨ２ＣＨ２−ＣＯＯＣＨ２ＣＨ２−Ｒ１      （５）
一般式（５）中、Ｒ１及びＲ２は前記と同様である。
【００２２】
二級アミン化合物（III）の二級アミノ基をイソシアネート基と反応させ、二級アミン化合物（III）を尿素結合で２量化する目的で、ジイソシアネートが使用される。
ジイソシアネートとしては、例えばトリレンジイソシアネート、ジフェニルメタンジイソシアネート、ナフタレンジイソシアネート、フェニレンジイソシアネートなどの芳香族ジイソシアネートやヘキサメチレンジイソシアネート、トリメチルヘキサメチレンジイソシアネート、リジンジイソシアネート、シクロヘキサンジイソシアネート、イソホロンジイソシアネート、ジシクロヘキシルメタンジイソシアネート、水添キシリレンジイソシアネート、テトラメチルキシリレンジイソシアネート、ノルボルネンジイソシアネートなどの脂肪族或は脂環族ジイソシアネート等が挙げられる。これらのうち、反応性の小さい脂肪族、脂環族ジイソシアネートが好ましい。このなかでも、特にヘキサメチレンジイソシアネート、トリメチルヘキサメチレンジイソシアネート（ＴＭＤＩ）、イソホロンジイソシアネート、ジシクロヘキシルメタンジイソシアネート（水添ＭＤＩ）が好ましく用いられる。
【００２３】
また第二の方法として、一般式（６）で示される水酸基を有するアクリル化合物と一般式（７）で示されるフッ素化アルキル基を有するアミン化合物とをマイケル付加反応させて、一般式（８）で示されるアミノアルコールとし、このアミノアルコール２モルとジイソシアネート１モルとを反応させる方法である。
ＣＨ２＝ＣＨＣＯＯ−Ｒ５−ＯＨ               （６）
一般式（６）中、Ｒ５は炭素原子数が２〜３６のアルキレン基又はポリアルキレンエーテルを示すものである。このうち、Ｒ５が炭素数２〜４のアルキレン基であるものが好ましい。
Ｒ６−ＣＨ２ＣＨ２−ＮＨ２                  （７）
一般式（７）中、Ｒ６は炭素原子数が１〜３６のフッ素化アルキル基を示すものである。このうち、Ｒ６が炭素数４〜１４であるものが好ましい。又、全ての水素原子がフッ素化されたパーフルオロアルキル基が好ましい。
Ｒ６−ＣＨ２ＣＨ２−ＮＨ−ＣＨ２ＣＨ２−ＣＯＯ−Ｒ５−ＯＨ      （８）
一般式（８）中、Ｒ５及びＲ６は前記と同様のものを表すものである。
【００２４】
分子中に一般式（１）又は（２）で示されるフッ素化アルキル基含有ペンダント型ジオ−ルの成分単位とポリイソシアネートの成分単位を有する、数平均分子量が５,０００〜５００,０００のポリウレタン樹脂について説明する。
かかるポリウレタン樹脂は、一般式（１）又は（２）で示されるフッ素化アルキル鎖含有ジオール化合物をポリイソシアネートと重付加反応することによって得られる、フッ素化アルキル鎖をウレタン樹脂の側鎖にペンダント状にグラフト導入したものである。
【００２５】
このポリウレタン樹脂の原料としては、本発明の一般式（１）又は（２）のフッ素化アルキル鎖含有ジオールと、通常のポリウレタン樹脂の原料として使用されるポリオール、ポリイソシアネートなどが挙げられる。
【００２６】
ポリイソシアネートと反応するポリオールとしては、本発明の一般式（１）又は（２）のフッ素化アルキル鎖含有ジオール以外に、通常ポリウレタン樹脂の原料として使用されるポリオ−ル、低分子ポリオ−ル等を併用することができる。
【００２７】
かかるポリオールの例としては、末端にヒドロキシル基を有する、ポリエステル、ポリカ−ボネ−ト、ポリエステルカ−ボネ−ト、ポリエ−テル、ポリエ−テルカ−ボネ−トおよびポリエステルアミド等があるが、これらのうちポリエステル、ポリカ−ボネ−ト及びポリエ−テルが好適である。
【００２８】
前記した末端にヒドロキシル基を有するポリエステルとしては、二価アルコ−ルと二塩基性カルボン酸との反応生成物が挙げられる。遊離ジカルボン酸の代わりに、対応の無水物又は低級アルコ−ルのジエステル或いはその混合物もポリエステルの製造に使用することができる。
【００２９】
二価アルコ−ルとしては、特に限定はしないが、エチレングリコ−ル、１，３−及び１，２−プロピレングリコ−ル、１，４−及び１，３−及び２，３−ブタンジオール、１，６−ヘキサングリコ−ル、１，８−オクタンジオ−ル、ネオペンチルグリコ−ル、シクロヘキサンジメタノ−ル、１，４−ビス−（ヒドロキシメチル）−シクロヘキサン、２−メチル−１，３−プロパンジオ−ル、２，２，４−トリメチル−１，３−ペンタンジオ−ル、ジエチレングリコ−ル、ジプロピレングリコ−ル、トリエチレングリコ−ル、トリプロピレングリコ−ル、ジブチレングリコ−ル等が挙げられる。
【００３０】
二塩基性カルボン酸としては、脂肪族、脂環族、芳香族及び／又は複素環式とすることができ、不飽和であっても或いは例えばハロゲン原子で置換されても良い。これらカルボン酸としては、限定はしないが、例えばコハク酸、アジピン酸、スベリン酸、アゼライン酸、セバシン酸、フタル酸、イソフタル酸、テレフタル酸、トリメチン酸、無水フタル酸、無水テトラヒドロフタル酸、無水ヘキサヒドロフタル酸、無水テトラヒドロイソフタル酸、無水ヘキサヒドロイソフタル酸、無水エンドメチレンテトラヒドロフタル酸、無水グルタル酸、無水マレイン酸、マレイン酸、フマル酸、ダイマ−脂肪酸、例えばオレイン酸、ジメチルテレフタレ−ト及び混合テレフタレ−トが挙げられる。
【００３１】
これらの末端にヒドロキシル基を有するポリエステルは、カルボキシ末端基の一部を有することもできる。例えば、ε−カプロラクトンの様なラクトン、又はε−ヒドロキシカプロン酸の様なヒドロキシカルボン酸のポリエステルも使用することができる。
【００３２】
一方、末端にヒドロキシル基を有するポリカ−ボネ−トとしては、例えば、１，３−プロパンジオ−ル、１，４−ブタンジオ−ル、１，６−ヘキサンジオ−ル、ジエチレングリコ−ル、ポリエチレングリコ−ル、ポリプロピレングリコ−ル及び／又はポリテトラメチレングリコ−ルの様なジオ−ルと、ジアルキルカーボネート（例えば、ジエチルカーボネート）、ジアリルカ−ボネ−ト（例えばジフェニルカ−ボネ−ト）もしくは環式カ−ボネ−ト（例えばプロピレンカ−ボネ−ト）との反応生成物が挙げられる。
【００３３】
一方、末端にヒドロキシル基を有するポリエ−テルとしては、反応性水素原子を有する出発化合物と、例えば酸化エチレン、酸化プロピレン、酸化ブチレン、酸化スチレン、テトラヒドロフラン、エピクロルヒドリンの様な酸化アルキレン又はこれら酸化アルキレンの混合物との反応生成物が挙げられる。
【００３４】
かかる反応性水素原子を有する出発化合物としては、水、ビスフェノ−ルＡ並びにポリエステルポリオ−ルを製造するべく上記した二価アルコ−ルが挙げられる。
【００３５】
前記した低分子ポリオ−ルとしては、例えば前述した二価アルコ−ルが挙げられる。
【００３６】
次に、本発明において用いられるポリイソシアネートとしては、
Ｒ（ＮＣＯ）２（式中、Ｒは任意の二価の有機基）によって示されるジイソシアネ−トが挙げられる。
【００３７】
かかるポリイソシアネートの例としては、特に限定はしないが、テトラメチレンジイソシアネ−ト、１，６−ヘキサメチレンジイソシアネ−ト、ドデカメチレンジイソシアネ−ト、シクロヘキサン−１，３−及び１，４−ジイソシアネ−ト、１−イソシアナト−３−イソシアナトメチル−３，５，５−トリメチルシクロヘキサン（＝イソホロンジイソシアネ−ト）、ビス−（４−イソシアナトシクロヘキシル）メタン（＝ジシクロヘキシルメタンジイソシアネート）、２−及び４−イソシアナトシクロヘキシル−２´−イソシアナトシクロヘキシルメタン、１，３−及び１，４−ビス−（イソシアナトメチル）−シクロヘキサン、ビス−（４−イソシアナト−３−メチルシクロヘキシル）メタン、１，３−及び１，４−テトラメチルキシリデンジイソシアネ−ト、２，４−及び／または２，６−ジイソシアナトトルエン、２，２´−、２，４´−及び／または４，４´−ジフェニルメタンジイソシアネート、１，５−ナフタレンジイソシアネ−ト、ｐ−及びｍ−フェニレンジイソシアネ−ト、キシリレンジイソシアネ−ト、ジフェニル−４，４´−ジイソシネ−ト等が挙げられ、好ましくは４，４´−ジフェニルメタンジイソシアネート（以下、４，４’−ＭＤＩと略す）が用いられる。
【００３８】
前記ポリウレタン樹脂は、分子中に一般式（１）又は（２）で示されるフッ素化アルキル基含有ペンダント型ジオ−ルをジオール成分として、ポリイソシアネートと重付加反応させることにより得ることができる。
かかるポリウレタン樹脂の製造条件としては、特に限定はないが、通常は０〜１２０℃、好ましくは４０〜１００℃で適当な有機溶媒又は水の存在下で、これらのウレタン化原料を、触媒なしで或いは公知のウレタン化触媒を用いるか或いは反応遅延剤を添加して、撹拌混合させるものである。更に、ポリマー化の場合、反応の終点或いは終点近くで、一官能性の活性水素を有する化合物を加えて未反応のイソシアネート基を実質的に無くすこともできる。それらのうちでも、両末端にイソシアネート基を有する比較的低分子量の樹脂、すなわちウレタンプレポリマーも製造することができる。
【００３９】
かかる有機溶媒の例としては、例えば、トルエン、キシレン等の芳香族炭化水素、酢酸エチル、酢酸ブチル等のエステル類、アセトン、メチルエチルケトン、メチルイソブチルケトン等のケトン類、メタノール、エタノール、プロパノール、ブタノール等のアルコール類、エチレングリコールモノメチルエーテル、エチレングリコールモノエチルエーテル等のエーテル類、エチレングリコールモノメチルエーテルアセテート、エチレングリコールモノエチルエーテルアセテート等のエーテルエステル類、ジメチルホルムアミド、ジエチルホルムアミド、ジメチルアセトアミド、ジメチルスルホキシド等が挙げられる。これらの有機溶媒は、ウレタン化反応の最初に全量用いても、その一部を分割して反応の途中に用いても良い。
【００４０】
また、ウレタン化触媒としてはジブチルスズジイソシアネート、オクチル酸第一スズのようなスズ化合物、ジアザビシクロウンデセンような３級アミン、あるいは、そのカルボン酸塩等が使用でき、使用量はウレタン樹脂の固形分に対して１０ｐｐｍ〜１０００ｐｐｍが適当である。
【００４１】
反応遅延剤としては通常リン酸等の酸が使用される。使用量はウレタン樹脂の固形分に対して１０ｐｐｍ〜１０００ｐｐｍが適当である。
【００４２】
一官能性の活性水素を有する化合物とは、メタノール、ブタノールなどのモノアルコールが使用される。
【００４３】
また、本発明のフッ素化アルキル鎖含有ジオールを用いたポリウレタン樹脂におけるＮＣＯ／ＯＨ当量比は、ポリマー化の場合は、通常０．９５〜１．０５、好ましくは０．９８〜１．０３、プレポリマー化の場合は、通常１．０５〜２．５、好ましくは１．５〜２．０が用いられる。
【００４４】
前記ポリウレタン樹脂の製法によれば、得られるポリウレタン樹脂の数平均分子量は限定されないが、好ましくは５,０００〜５００,０００であり、より好ましくは３,００００〜１５０,０００のものである。またウレタンプレポリマーとしては、数平均分子量１,０００〜１０,０００のものが好ましい。
【００４５】
一方、本発明においては、上記ウレタンプレポリマーに対して、場合により鎖伸長剤として、有機ジアミンが使用される。
【００４６】
かかる有機ジアミンは、特に限定はないが、例えばジアミノエタン、１，２−又は１，３−ジアミノプロパン、１，２−又は１，３−又は１，４−ジアミノブタン、１，５−ジアミノペンタン、１，６−ジアミノヘキサン、ピペラジン、Ｎ，Ｎ´−ビス−（２−アミノエチル）ピペラジン、１−アミノ−３−アミノメチル−３，５，５−トリメチル−シクロヘキサン（＝イソホロンジアミン）、ビス−（４−アミノシクロヘキシル）メタン、ビス−（４−アミノ−３−ブチルシクロヘキシル）メタン、１，２−、１，３−及び１，４−ジアミノシクロヘキサン、１，３−ジアミノプロパン、ノルボルネンジイソシアネート等があり、ヒドラジン、アミノ酸ヒドラジド、セミ−カルバジドカルボン酸のヒドラジド、ビス（ヒドラジド）及びビス（セミカルバジド）等も使用することができる。有機ジアミンを用いた鎖伸長反応条件としては、特に限定はしないが、通常８０℃以下、好ましくは０〜７０℃の温度で良好な撹拌条件下で実施される。
【００４７】
本発明のポリウレタン樹脂の製造方法には、必要に応じて反応の任意の時点で、酸化防止剤等の安定剤、滑剤、非溶剤、顔料、充填剤、帯電防止剤その他の添加剤を加えることができる。
【００４８】
本発明により、フッ素化アルキル鎖をウレタン樹脂の側鎖にペンダント状にグラフト導入したいわゆるクシ型ウレタン、すなわちフッ素化アルキル鎖がクシの歯状にウレタン樹脂の側鎖に導入されたウレタン樹脂を製造することができる。このような構造のウレタン樹脂は、側鎖にペンダント状に導入されたフッ素化アルキル鎖はウレタン樹脂の表面、又は界面の機能を改良する効果がある。例えばフッ素化アルキル鎖を側鎖に有するウレタン樹脂は、フッ素化アルキル鎖をウレタン樹脂粒子の表面に配向させやすく、撥水性、撥油性、防汚性、発泡性、低表面張力、レベリング性、分散性、等が改良される。
【００４９】
次に、本発明のポリウレタン樹脂の用途について説明する。フッ素化アルキル鎖を側鎖に有するポリウレタン樹脂は、撥水性、撥油性、防汚性、発泡性、低表面張力、レベリング性、分散性、等が改良される。従って、合成皮革、人工皮革、工業用部品、フィルム、塗料、発泡体、レベリング剤などの用途が期待できる。
【実施例】
【００５０】
次に、本発明のフッ素化アルキル鎖ペンダント型ジオールの合成例、及びそれを使用した側鎖フッ素化アルキル鎖含有ウレタンの製造法を更に具体的に説明する。本発明はこれら実施例に限定されるものではない。尚、実施例中の部及び％は断りのない限り重量に関するものである。又、分子量とは水酸基価から計算した数平均分子量を指すものとする。
【００５１】
［実施例１］パーフルオロオクチル基をペンダント状に有するジオールの合成例
窒素導入管、冷却用コンデンサー、温度計、攪拌機を備えた１リットル４つ口丸底フラスコに、モノエタノールアミン，３０．５ｇ（０．５モル）及び、トルエン３３１．５ｇを入れ攪拌した。ついで、パーフルオロオクチルエチルアクリレート２５９ｇ（０．５モル）を、内温を４５〜５０℃に保ちながら約３０分で滴下ロートを使用して、滴下投入した。その後内温を４５〜５５℃に保ちながら５時間攪拌した。赤外分光光度計で二重結合のピーク（１６２０ｃｍ−１）が消滅していることを確認して、次に、ヘキサメチレンジイソシアネート（ＨＤＩ）４２ｇ（０．２５モル）を内温を３０〜４０℃に保ちながら約３０分かけて激しく攪拌しながら滴下した。滴下終了後後、内温を３０〜４０℃に保ちながら更に１時間攪拌した。ブロムチモールブルー（ＢＴＢ）の１％エタノール溶液で、黄色ないし黄緑色を呈する事、すなわち、未反応のモノエタノールアミンが、残っていない事を確認した。更に、赤外分光光度計でイソシアネート基のピークが無いことを確認して、取りだした。得られたジオール化合物は常温でほとんど無色の粘稠液体であった。固形分の水酸基価の計算値８４．６に対して水酸基価の実測値は８４．１でほぼ一致した。
【００５２】
［実施例２］パーフルオロヘキシル基をペンダント状に有するジオールの合成例
窒素導入管、冷却用コンデンサー、温度計、攪拌機を備えた１リットル４つ口丸底フラスコに、２−（２−アミノエトキシ）エタノール，５２．５ｇ（０．５モル）及びトルエン３１４ｇを入れ攪拌した。ついで、パーフルオロヘキシルエチルアクリレート２０９ｇ（０．５モル）を滴下ロートを使用して、内温を４５〜５０℃に保ちながら約３０分で少しずつ投入した。その後内温を４５〜５５℃に保ちながら約５時間攪拌した。赤外分光光度計で二重結合のピーク（１６２０ｃｍ-1）が消滅していることを確認して、次に、トリメチルヘキサメチレンジイソシアネート（ＴＭＤＩ）５３．３ｇ（０．２５モル）を内温を３０〜４０℃に保ちながら約３０分かけて滴下ロートを使用して、投入した。投入後内温を３０〜４０℃に保ちながら１時間攪拌した。
ブロムチモールブルー（ＢＴＢ）の１％エタノール溶液で、黄色ないし黄緑色を呈する事、すなわち、未反応の２−（２−アミノエトキシ）エタノールが、残っていない事を確認した。赤外分光光度計でイソシアネート基のピークが無いことを確認して、取り出した。得られたジオールは粘稠液体であった。固形分の水酸基価を測定したところ、計算値８９．３に対して実測値は８９．０で、ほぼ一致していた。Ｈ−ＮＭＲではアクリル性２重結合及びウレタン結合は検出されなかった。
【００５３】
［実施例３］パーフルオロオクチル基とラウリル基をペンダント状に有するジオールの合成例
窒素導入管、冷却用コンデンサー、温度計、攪拌機を備えた２リットル４つ口丸底フラスコに、２−（２−アミノエトキシ）エタノール，５２．５ｇ（０．５モル）を入れ攪拌した。ついで、パーフルオロオクチルエチルアクリレート７７．７ｇ（０．１５モル）とラウリルアクリレート８４．０ｇ（０．３５モル）の混合物を、内温を４５〜５０℃に保ちながら約３０分で滴下ロートを使用して投入した。その後内温を３０〜４０℃に保ちながら約５時間攪拌した。次に、イソフォロンジイソシアネート（ＩＰＤＩ）５５．５ｇ（０．２５モル）を内温を３０〜４０℃に保ちながら滴下ロートを使用して約３０分かけて投入した。投入後内温を３０〜４０℃に保ちながら１時間攪拌した。ブロムチモールブルー（ＢＴＢ）の１％エタノール溶液で、黄色ないし黄緑色を呈する事、すなわち、未反応の２−（２−アミノエトキシ）エタノールが、残っていない事を確認した。赤外分光光度計でイソシアネート基のピークが無いことを確認して、取り出した。得られたジオールは透明淡黄色粘稠液体であった。固形分の水酸基価を測定したところ、計算値１０４．０に対して実測値は１０３．７で、ほぼ一致した。
尚、Ｈ−ＮＭＲではアクリル性２重結合及びウレタン結合は検出されなかった。
【００５４】
［実施例４］Ｃ６，Ｃ８，Ｃ１０，Ｃ１２混合パーフルオロアルキル基をペンダント状に有するジオール化合物の合成例
窒素導入管、冷却用コンデンサー、温度計、攪拌機を備えた１リットル４つ口丸底フラスコに、モノエタノールアミン，３０．５ｇ（０．５モル）を入れ攪拌した。ついで、あらかじめ５０℃に加温して融解しておいたＣ６，Ｃ８，Ｃ１０，Ｃ１２混合パーフルオロアルキルエチルアクリレート（ユニマテック社  ＦＡＡＣ−Ｎ）２６６ｇ（０．５モル）を、内温を４５〜５０℃に保ちながら約３０分で投入した。その後内温を３０〜４０℃に保ちながら５時間攪拌した。次に、水添ＭＤＩ６５．５ｇ（０．２５モル）を内温を３０〜４０℃に保ちながら滴下ロートを使用して、約３０分かけて投入した。投入後内温を３０〜４０℃に保ちながら１時間攪拌した。ブロムチモールブルー（ＢＴＢ）の１％エタノール溶液で、黄色ないし黄緑色を呈する事、すなわち、未反応のモノエタノールアミンが、残っていない事を確認した。赤外分光光度計でイソシアネート基のピークが無いことを確認して、取りだした。得られたジオール化合物は常温でほとんど無色で、室温でワックス状に固化した。固形分の水酸基価の計算値７７．５に対して水酸基価の実測値は７７．１でほぼ一致していた。水添ＭＤＩでの２量化の際、水酸基と水添ＭＤＩは反応していないことが確認された。
尚、Ｈ−ＮＭＲではアクリル性２重結合及びウレタン結合は検出されなかった。
【００５５】
［実施例５］パーフルオロブチル基をペンダント状に有するジオールの合成例
窒素導入管、冷却用コンデンサー、温度計、攪拌機を備えた１リットル４つ口丸底フラスコに、パーフルオロブチルエチルアミン１８８ｇ（０．７２モル）を仕込み均一に混合した。次いで、滴下ロートを使用して、２−ヒドロキシエチルアクリレート８３．５ｇ（０．７２モル）を、内温を３５〜４５℃に保ちながら、約６０分で投入した。その後内温を４０〜４５℃に保ちながら５時間攪拌した。赤外分光光度計でアクリル２重結合の吸収が消滅していることを確認した。次に、氷水で冷却しながら、ヘキサメチレンジイソシアネート（ＨＤＩ）６０．５ｇ（０．３６モル）を内温を３０〜４０℃に保ちながら、約３０分かけて滴下ロートで滴下した。滴下終了後、内温を３０〜４０℃に保ちながら、１時間攪拌した。ブロムチモールブルー（ＢＴＢ）の１％エタノール溶液で、黄色ないし黄緑色を呈すること、すなわち、未反応のパーフルオロブチルエチルアミンが残っていないことを確認した。更に、赤外分光光度計でイソシアネート基のピークが無いことを確認して、取り出した。水酸基価を測定したところ、理論値の１２１．７に対して、実測値は、
１２２．１で、ほぼ一致していた。
尚、Ｈ−ＮＭＲではアクリル性２重結合及びウレタン結合は検出されなかった。
【００５６】
［実施例６］パーフルオロオクチル基をペンダント状に有するウレタン樹脂の合成例
窒素導入管、冷却用コンデンサー、温度計、攪拌機を備えた１リットル４つ口丸底フラスコに、分子量２,０００のポリヘキシレンアジペートジオール１００部、実施例１で得られたジオール化合物５０部（固形分２５部  トルエン２５部）、エチレングリコール１０部、溶剤としてジメチルホルムアミド（ＤＭＦ）１２０部、４，４’−ＭＤＩ５７．６部、を混合して７０℃において２時間反応した後、ＤＭＦ３０４部を加えて更に５時間反応し、樹脂濃度３０％、粘度 ３００ｄＰ．ｓ、のポリウレタン樹脂溶液を得た。
赤外分光光度計でイソシアネート基のピークは検出されなかった。
【００５７】
［比較例１］チオグリセリンを連鎖移動剤としたオリゴマー法でパーフルオロオクチル基をペンダントに導入したウレタン樹脂の合成
実施例５において実施例１で得られたジオールの代わりにチオグリセリンを連鎖移動剤としてパーフルオロオクチルエチルメタクリレートとメチルメタクリレートを５／５重量比で、ラジカル共重合して分子量約２０００としたジヒドロキシ末端オリゴマーを使用して、樹脂濃度３０％、粘度 ３００ｄＰ．ｓのポリウレタン樹脂溶液を得た。反応時間は実施例５の約２倍要した。